КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILE

Изобретение относится к области технологии силикатов и касается составов керамических масс, которые могут быть использованы для изготовления облицовочной плитки.
Известна керамическая масса, содержащая, мас.%: каолин 40,0-55,0; глина 20,0-26,0; мраморная мука 9,0-27,0; керамический череп 10,0-15,0; доломит до 3,0 [1].
Задача изобретения состоит в снижении температуры обжига облицовочной плитки, полученной из керамической массы.
Технический результат достигается тем, что керамическая масса для изготовления облицовочной плитки, включающая каолин, глину, керамический череп, отличающаяся тем, что дополнительно содержит триполифосфат натрия, жидкое калиевое стекло, кварцевый песок при следующем соотношении компонентов, мас.%: каолин 7,0-9,0; глина 80,7-82,7; керамический череп 1,0-3,0; триполифосфат натрия 0,1-0,2; жидкое калиевое стекло 0,1-0,2; кварцевый песок 7,0-9,0.
В таблице приведены составы керамической массы для изготовления облицовочной плитки.
Таблица
Компоненты
Состав, мас.%:
1
2
3
Каолин
7,0
8,0
9,0
Глина
82,7
81,7
80,7
Керамический череп
3,0
2,0
1,0
Триполифосфат натрия
0,1
0,15
0,2
Жидкое калиевое стекло
0,2
0,15
0,1
Кварцевый песок
7,0
8,0
9,0
Для приготовления керамической массы используют качественные каолины и беложгущиеся глины любых месторождений. Используют жидкое калиевое стекло с силикатным модулем не ниже 3,5.
Компоненты дозируют в требуемых количествах, размалывают, готовят керамическую массу с влажностью 8-10%, из которой прессуют плитку полусухим способом. На поверхность плитки наносят (напыляют) слой глазури и при температуре 950-1050°C проводят обжиг.
Источники информации
1. А.с. №44772 Болгарии, 1989.